(57)【要約】      （修正有）【課題】シリコン系または化合物系太陽光発電モジュールの光電変換層を再利用する方法を提供する。【解決手段】シリコン系または化合物系を分別した太陽光発電モジュールを分解および分離した光電変換層を、機械的に粉砕し、微粉砕物または粉砕物を乾留を用いた熱分解により気体、液体、固体に分離される。分離された気体の化学物質分子を分子ふるい活性炭またはガス吸着用活性炭槽を使って気体から分子を分離し、吸脱着を圧力または温度を変えて行い分子を回収する。分離された液体の融解物質を液相吸着用活性炭、ＭｇＯ鋳型法による多孔質カーボンまたはグラファイトの膨張黒鉛などの吸着槽を使って液体から融解物質を分離し、吸脱着を圧力または温度を変えて行う回収、または吸引ろ過などによって回収する。分離された固体は炭素系添加物および澱粉糊や水を加えて攪拌し、豆炭などに成型および乾燥し、工業用補助燃料に活用する。【選択図】図１
2020126990.tif 000002
【特許請求の範囲】
【請求項１】
シリコン系または化合物系太陽光発電モジュールの光電変換層において、
該モジュールを分解および分離した光電変換層を機械的に粉砕した粉砕物を、乾留を用いた熱分解による気体、液体、固体に分離され、当該気体、液体、固体をそれぞれ活用することを特徴とした光電変換層の再利用方法。
【請求項２】
熱分解による気体から沸点が異なる複数の化学物質分子を、活性炭を使って気体から分離し、吸脱着を圧力または温度を変えて行い回収することを特徴とした請求項１に記載の光電変換層の再利用方法。
【請求項３】
熱分解による液体から融点が異なる複数の融解物質を、活性炭および多孔質カーボンや膨張黒鉛などを使って液体から分離し、吸脱着を圧力または温度を変えて行う回収、若しくは吸引ろ過などによって回収することを特徴とした請求項１に記載の光電変換層の再生利用方法。
【請求項４】
熱分解による炭素化した固体に添加物を加えて攪拌し、豆炭などに成型および乾燥して工業用補助燃料に活用することを特徴とした請求項１に記載の光電変換層の再利用方法。
【発明の詳細な説明】
【技術分野】
【０００１】  本発明は、耐用年数を過ぎた太陽光発電パネルに用いられているモジュールの光電変換層の再利用方法に関する。
【背景技術】
【０００２】  従来、耐用年数を過ぎたシリコン系または化合物系などの太陽光発電パネルに用いられているモジュールは、産業廃棄物として埋め立てなどによる処理および処分であった。
太陽光パネルの耐用年数は２０年程度あり、２０２０年以降に廃棄が増えることが見込まれる。環境省によると、２０２５年に１万トン、２０３０年に３万トン、２０３５年に６万トン、２０３９年に７７万トンへ増える見通し。現在の産業廃棄物の最終処分量の６％に相当する。太陽光発電モジュールの光電変換層には有害物質が一部含まれるが有用な資源でもあり、再利用の仕組みの導入が求められていた。【０００３】  太陽電池モジュールのセル部およびガラス基板と、これらに結合したＥＶＡ封止材を含む太陽電池素子を、炉内の酸素濃度を１．０〜３．０体積％以下に保持した連続式熱処理炉に搬送し、３００〜４００℃に設定された予備加熱分解部にてＥＶＡ分解ガスの一種である酢酸ガスを放出除去し、４００〜５５０℃に設定された熱処理部にて酢酸以外のＥＶＡ分解ガスを脱離させて太陽電池素子からＥＶＡ封止材を除去し、セル部とガラス基板を分離する工程を含む太陽電池素子構成材料の回収方法［特許文献１］の記載である。セル部の光電変換層を再利用および回収方法に問題があった。【０００４】  ガラス材および太陽電池素子を積層すると共に、所定の充填材により裏面保護材を接着してなる太陽電池モジュールのリサイクル方法であって、ガラス材および太陽電池素子を破砕する破砕工程、破砕されたガラス材および太陽電池素子と接着する充填材を加熱して軟化させる軟化工程、軟化した充填材にブレードあてがって裏面保護材を分離する分離工程、裏面保護材を分離させたガラス材および太陽電池素子を粉砕する粉砕工程、を有する太陽電池モジュールのリサイクル方法［特許文献２］の記載である。光電変換層をリサイクルする方法に問題があった。【０００５】  ＣｄＴｅ／ＣｄＳ薄フィルム太陽電池モジュールの再生利用方法であって、モジュールは機械的に粉砕され、モジュールの破片は、大気に３００℃の温度に触れることによって炭化水素を基礎にしたプラスチック物質形態状のモジュールの破片に含まれる接着剤の熱分解を引き起こし、熱分解中に生じるガス状の分解産物は放出され、接着剤が除去されたモジュールの破片は、塩素を含むガスの大気に４００℃より高温度下に触れることにより、エッチング工程を引き起こし、生成される塩化カドニウムおよび塩化テルルなどは冷却することにより凝縮し、沈殿する沈殿物の再生利用方法［特許文献３］の記載である。シリコン系または化合物系（ＣｄＴｅ／ＣｄＳを除く）の光電変換層を再利用することに問題があった。【０００６】  空気からの窒素ガスの分離において、空気はほとんど窒素と酸素から成っている。この２つのガス分子を活性炭を使って分離し、高純度の窒素ガスを作ることができる。活性炭としては、分子ふるい活性炭が使われる。この窒素ガス製造プロセスは、低エネルギー消費であること、室温で行え、小規模な装置で効率よく行えることなどの利点を持っており、広く使われ始めている。特に、ケミカルタンカーにはＰＳＡ装置の設置が必須である。たとえば重油や天然ガスタンクを空にした後、窒素ガスを充填することによって、危険な可燃性ガスを追い出し、爆発の危険を排除するために使われている。タンカーおよびガスタンクの安全確保に重要な役割［非特許文献３］を果たしている。【���００７】  信州大学環境・エネルギー材料科学研究所は、大気中に含まれる酸素や窒素などを高効率で分離する方法を発見したと発表した。シート状炭素分子「グラフェン」を利用することで、現在産業界で一般的に使われる方法の１０分１程度のエネルギーで分離する。通常、酸素などを他の気体から分離するには気体を冷却して液体にし、再び気体になる際の沸点の違いを利用する「蒸留法」が一般的だ。ただ、冷却に膨大な電力が必要だ。今回信大が発見した方法は、グラフェンに０．３〜０．４ｎｍほどの開閉できる穴「ナノ窓」を開け、酸素や窒素、アルゴンなどの分子がナノ窓を通る速度の違いを利用して分離する。今回発見した方法を使えば既存の膜（高分子膜など）の２０００倍程度の速度で分離できる。空気だけでなく、ほぼ全ての化学物質の分離にも応用できる。実証を重ね、実用化［非特許文献５］を探る。
【先行技術文献】
【特許文献】
【０００８】
【特許文献１】特開２０１４−１０８３７５号公報
【特許文献２】特開２０１１−１７３０９９号公報
【特許文献３】特開２００２−１６４５５８号公報
【非特許文献】
【０００９】
【非特許文献１】
2020126990.tif 000003
【非特許文献２】監修者  山本喜一、最新図解「元素のすべてがわかる本」水素（Ｈ）ｐ５０〜５３／  銅（Ｃｕ）ｐ１１６〜１１９／  インジウム（Ｉｎ）ｐ１５８〜１５９／  セレン（Ｓｅ）ｐ１２８〜１２９／  ガリウム（Ｇａ）ｐ１２２〜１２３／  ヒ素（Ａｓ）ｐ１２６〜１２７／  リン（Ｐ）ｐ８６〜８７／  ホウ素（Ｂ）ｐ６０〜６１／  ケイ素（Ｓｉ）ｐ８４〜８５／  アルミニウム（Ａｌ）ｐ８２〜８３／  銀（Ａｇ）ｐ５４〜５５／  ゲルマニウム（Ｇｅ）ｐ１２４〜１２５。２０１３年版、株式会社  ナツメ社。
【非特許文献３】著者  稲垣道夫、「カーボン  古くて新しい材料」ｐ１９〜２３・２９〜３３・５６〜５７・６７〜６９．引用図（活性炭）ｐ２０・２３（多孔質カーボン）ｐ３３。２００９年版、株式会社  工業調査会。
【非特許文献４】監修者  太陽光発電技術研究組合、「太陽光発電」ｐ９４〜１０７。２０１１年版、株式会社  ナツメ社。
【非特許文献５】「酸素や窒素  高効率分離」信大、産業分野で活用期待、２０１８年５月１６日（３１面）、日本経済新聞。
【発明の概要】
【発明が解決しようとする課題】
【００１０】  太陽光発電の素子および構成材料の再利用方法は、特許第４７９０１７１号（特開２００２−１６４５５８号）のＣｄＴｅ／ＣｄＳ薄フィルム太陽電池モジュールを機械的に破砕され、高温度下に触れることによるエッチング工程において、冷却することにより凝縮し、沈殿する塩化カドニウムおよび塩化テルルの再利用方法がある。その他の化合物系またはシリコン系モジュールの回収方法（特開２０１４−１０８３７５号）またはリサイクル方法（特開２０１１−１７３０９９号）がある。しかしながら光電変換層に使われている化学物質の再利用方法は無く問題であった。また、グラフェンに０．３〜０．４ｎｍほどの開閉できる穴「ナノ窓」を開け、ほぼ全ての化学物質分子の分離にも応用［非特許文献５］できる方法は、実証を重ね実用化を探るとされている。
本発明は、シリコン系または化合物系などの太陽光発電モジュールに用いられている光電変換層の再利用方法として、経済的に実施することが可能な方法を提供することにある。
【課題を解決するための手段】
【００１１】  シリコン系または化合物系太陽光発電モジュールの光電変換層において、
該モジュールを分解および分離した光電変換層を機械的に粉砕した粉砕物を、乾留を用いた熱分解による気体、液体、固体に分離され、当該気体、液体、固体をそれぞれ活用することを特徴とした光電変換層の再利用方法。【００１２】  熱分解による気体から沸点が異なる複数の化学物質分子を、活性炭を使って気体から分離し、吸脱着を圧力または温度を変えて行い回収する光電変換層の再利用方法。【００１３】  熱分解による液体から融点が異なる複数の融解物質を、活性炭および多孔質カーボンや膨張黒鉛などを使って液体から分離し、吸脱着を圧力または温度を変えて行う回収、若しくは吸引ろ過などによって回収する光電変換層の再利用方法。【００１４】  熱分解による炭素化した固体に添加物を加えて攪拌し、豆炭などに成型および乾燥して工業用補助燃料に活用する光電変換層の再利用方法。
【発明の効果】
【００１５】  本発明は、太陽光発電に用いられたシリコン系または化合物系の光電変換層を粉砕し、乾留を用いた熱分解による気体、または液体、の化学物質分子または融解物質を炭素材を使った吸着または脱着し、回収する。熱分解による固体は添加物を加え攪拌し、豆炭などに加工および乾燥て工業用補助燃料に活用する。
【図面の簡単な説明】
【００１６】
【図１】３種の用途に使われる活性炭の細孔径分布図。
【図２】活性炭への大きさの異なる分子の吸着量図。
【図３】酢酸マグネシウム鋳型炭素化法による多孔質カーボンの細孔径分布図。
【図４】クエン酸マグネシウム鋳型炭素化法による多孔質カーボンの細孔径分布図。
【図５】グルコン酸マグネシウム鋳型炭素化法による多孔質カーボンの細孔径分布図。活性炭および吸着量図や多孔質カーボンの細孔径分布図は［非特許文献３］からの引用。
【発明を実施するための形態】
【００１７】  太陽光発電モジュールをシリコン系と化合物系に分別する。パネル筐体部分を構成する金属製フレーム部、パネル表面の透明基板を取り外しまたは分解し、結合部などを構成する各種樹脂を加熱により分離して回収する。分解または分離方法は、公開特許番号２０１４−１０８３７５号公報または公開特許番号２０１１−１７３０９９号公報に記載された回収方法またはリサイクル方法がある。分解または分離された光電変換層を機械的に粉砕した微粉砕物または粉砕物を、高温乾留または中温乾留を用いた熱分解による気体、液体、固体に分離される。
【００１８】  シリコン結晶および薄膜接合の粉砕物を０．１５ｍｍ（１００メッシュ）程度の微粉砕物にし、アモルファスシリコン薄膜または化合物系は１．０ｍｍ程度の粉砕物にする。分別された微粉砕物または粉砕物は、高温乾留（１，０００℃以上）または中温乾留（７００〜８００℃程度）を用いた熱分解による気体、液体、固体に分離される。
【００１９】  乾留を用いた熱分解により分離された気体から、沸点が異なる化学物質分子を活性炭を使って吸着分離する。高純度の化学物質分子を作るには吸着操作を、複数の分子ふるい活性炭若しくはガス吸着用活性炭の吸着槽を使って繰り返し行うことによって、純度の高い化学物質分子を分離することができる。吸着槽には、分子ふるい活性炭またはガス吸着用活性炭の粒状活性炭若しくは繊維状活性炭（活性カーボンファイバー：ＡＣＦ）を使った吸着槽であり、吸脱着を圧力または温度を変えて行い回収する。
【００２０】  乾留を用いた熱分解により分離された液体から、融点が異なる融解物質を活性炭、多孔質カーボン、グラファイトの膨張黒鉛を使って吸着分離する。融点が異なる複数の融解物質を複数の吸着槽を使って分離する。使用する吸着槽の炭素材は、液相吸着用活性炭（粒状活性炭、繊維状活性炭：ＡＣＦ）、多孔質カーボン（ＭｇＯ鋳型法で製作）、グラファイトの膨張黒鉛粒子などの吸着槽による。吸脱着には圧力または温度を変えて行う回収、若しくは吸引ろ過などによって回収する。
【００２１】  主なシリコン系（Ｓｉ、ａ−Ｓｉ、ａ−ＳｉＧｅ）または化合物系（ＣＩＳ、ＣＩＧＳ、ＣｄＴｅ、ＧａＡｓ）の光電変換層に使用されている半導体の化学物質。
シリコン結晶には、ケイ素（Ｓｉ）、リン（Ｐ）、ホウ素（Ｂ）、銀（Ａｇ）、アルミニウム（Ａｌ）などであり、アモルファスシリコン薄膜には、水素（Ｈ２）、シラン（ＳｉＨ４）、フォスフィン（ＰＨ３）、ジボラン（Ｂ２Ｈ６）、ゲルマニウム（Ｇｅ）などである。化合物系には、銅（Ｃｕ）、インジュウム（Ｉｎ）、ガリウム（Ｇａ）、セレン（Ｓｅ）、ヒ素（Ａｓ）、酸化亜鉛（ＺＮＯ）、アルミニウム（Ａｌ）、カドニウム（Ｃｄ）、テルル（Ｔｅ）などの化学物質。
【００２２】  化学物質の融点または沸点温度。
シリコン系は、ケイ素（Ｓｉ）融点１４１０℃・沸点２３５５℃、リン（Ｐ）融点４４．１℃・沸点２８０．５℃、ホウ素（Ｂ）融点２４５０℃・沸点３６５８℃、銀（Ａｇ）融点９５１．９３℃・沸点２２１２℃、アルミニウム（Ａｌ）融点６６０．３２℃・沸点２４６７℃の固体温度。アモルファスシリコン薄膜層は２００℃程度のＣＶＤ法による成膜であり、ゲルマニウム（Ｇｅ）融点９３７．４℃・沸点２８３０℃の固体温度である。
化合物系は、銅（Ｃｕ）融点１０８３．４℃・沸点２５６７℃、インジウム（Ｉｎ）融点１５６．６℃・沸点２０８０℃、ガリウム（Ｇａ）融点２９．７８℃・沸点２２０８℃、セレン（Ｓｅ）融点２１７℃・沸点６８４．９℃、アルミニウム（Ａｌ）融点６６０．３２℃・沸点２４６７℃、カドニウム（Ｃｄ）融点３２０．９℃・沸点７６９℃、テルル（Ｔｅ）融点４４９．５℃・沸点９９０℃、ヒ素（Ａｓ）融点８１７℃・沸点６１６℃の固体温度。酸化亜鉛（ＺＮＯ）の昇華温度１，１００℃を示す。
【００２３】  シリコン系または化合物系の光電変換層を粉砕した微粉砕物または粉砕物の乾留には、１，０００℃以上の高温乾留、若しくは７００〜８００℃程度の中温乾留による熱分解であり、分別された光電変換層に使用されている化学物質の融点または沸点温度を考慮した乾留による熱分解である。
【００２４】  熱分解により炭素化した固体には、木炭、石炭、コークスなどの微粉砕物および澱粉糊と水を添加物として加えて攪拌し、豆炭などに成型および乾燥して工業用補助燃料に活用する。
【実施例】
【００２５】太陽光発電のモジュールをシリコン系または化合物系に分別し、パネル筐体部分の分解および結合部各種樹脂等を分離する。分解および分離された光電変換層を機械的に粉砕し、微粉砕物または粉砕物を高温乾留若しくは中温乾留の熱分解による気体、液体、固体に分離される。微粉砕物または粉砕物から昇華した沸点が異なる化学物質分子を活性炭の吸着槽を設けて気体から分離し、回収する。融点が異なる化学物質の融解物を活性炭、多孔質カーボン、膨張黒鉛等の吸着槽を設けて融解物質を液体から分離し、回収する。固体は添加物を加え攪拌し、豆炭などに成型および乾燥し、工業用補助燃料にする。【００２６】  図１に示す。熱分解による気体から沸点が異なる複数の化学物質分子を活性炭を使って分離する。活性炭としては、細孔径が小さい分子ふるい活性炭１槽またはガス吸着用活性炭２槽（粒状活性炭または繊維状活性炭：ＡＣＦ）を使って吸着および気体から分離する。化学物質分子は沸点および吸着速度が異なり、複数の吸着槽を使って化学物質分子を分離し回収する。高純度の化学物質分子を気体から分離および回収するには、２つ以上の吸着槽を使って繰り返し行う。吸脱着を圧力または温度を変えて行い化学物質分子を回収する。光電変換層に使われている主な化学物質は段落［００２１］に記載、沸点温度は段落［００２２］に記載してあり省略する。【００２７】  分子ふるい活性炭１は、０．７ｎｍ以下のウルトラミクロ孔を持つ細孔径の活性炭を使った吸着槽であり、ガス吸着用活性炭２は、０．７〜２ｎｍのスーパーミクロ孔または２〜５０ｎｍメソ孔を持つ細孔径の活性炭を使った吸着槽である。吸着槽には粒状活性炭または繊維状活性炭（活性カーボンファイバー：ＡＣＦ）を使用する。【００２８】  図２に示す。炭素化温度が異なる３種の活性炭について、活性炭への大きさが異なる分子の吸着量図４。活性炭Ａは、０．４ｎｍ以下の大きさの化学物質分子（ＣＯ２およびＣ２Ｈ６）を吸着することができるが、活性炭Ｃは０．３ｎｍ以上の細孔がほとんどであり、ＣＯ２分子をわずかに吸着し得るにすぎない。活性炭ＢはＣＯ２分子は吸着するが、Ｃ２Ｈ６分子の吸着量は少ない。これら３種の活性炭は加熱処理温度が異なっており、細孔径が処理温度に依存する分子ふるい活性炭１を示す。【００２９】  グラフェンに０．３〜０．４ｎｍほどの開閉できる穴「ナノ窓」を開け、酸素や窒素、アルゴンなどの分子がナノ窓を通る速度の違いを利用して分離［非特許文献５］された方法に、分子ふるい活性炭１槽を用いて分子を吸着し、純度の高い化学物質の分子を分離および回収することができ、ほぼ全ての化学物質分子を分離および回収することができる。また、空気から高純度の窒素ガスを分子ふるい活性炭１槽（粒状活性炭または繊維状活性炭：ＡＣＦ）を使って分離するＰＳＡ装置を併用若しくは組み合わせる。【００３０】  空気から窒素ガスの製造は、低エネルギー消費、室温で行え小規模な装置で効率よく行えることなどの利点を持っている。特に、ケミカルタンカーにはＰＳＡ装置の設置が必須であり、重油や天然ガスタンクを空にした後、窒素ガスを充填し、爆発の危険を排除するために使われ、タンカーおよびガスタンクなどの安全確保に重要な��割を果たしている。
グラフェンに０．３〜０．４ｎｍほどの開閉できる穴「ナノ窓」を開け、酸素や窒素、アルゴンなどの分子がナノ窓を通る速度の違いを利用して分離する。蒸留法に比べてエネルギーを９割程度減らせる。また空気だけでなく、ほぼ全ての化学物質の分離にも応用で来る。このようなグラフェンによる化学物質の分離［非特許文献５］およびＰＳＡ装置の吸着槽を用いた分離方法を併用若しくは組み合わせることにより、ほぼ全ての高純度の化学物質分子を分離および回収が可能となる。【００３１】  図１〜５に示す。熱分解による液体から融点が異なる複数以上の化学物質の融解物を、活性炭、多孔質カーボン、グラファイトの膨張黒鉛等の炭素材を使って吸着する。脱着は圧力または温度を変えて行い回収、または吸引ろ過などによって回収する。熱分解による微粉砕物または粉砕物から分離される融解物は、融点温度により異なる。炭素材の吸着および吸着速度も融解物質により異なる。使用する炭素材の吸着槽は、液相吸着用活性炭３（粒状活性炭または繊維状活性炭：ＡＣＦ）。または酢酸マグネシウム（ａ）、クエン酸マグネシウム（ｂ）、グルコン酸マグネシウム（ｃ）の鋳型炭素化法による多孔質カーボン、またはグラファイトの膨張黒鉛などの吸着槽を使って融解物質を吸着する。脱着は圧力または温度を変えて行い回収、若しくは吸引ろ過などによって回収する。光電変換層に使われている主な化学物質は段落［００２１］に記載、融点温度は段落［００２２］に記載してあり省略する。【００３２】  液相吸着用活性炭３は、１ｎｍ以上のスーパーミクロ孔およびメソ孔の細孔径を持つ活性炭、または酢酸マグネシウム（ａ）をＭｇＯ前駆体とする粉末混合法では１０〜５０ｎｍの範囲の細孔径が得られ、溶液混合法では１０ｎｍサイズの細孔径が多く得られる多孔質カーボンであり、クエン酸マグネシウム（ｂ）およびグルコン酸マグネシウム（ｃ）を用いると、それぞれ約５ｎｍおよび２〜４ｎｍのサイズの細孔径が大量に得られる鋳型炭素化法による多孔質カーボンの吸着槽を使った融解物質の吸着であり、グラファイトの膨張黒鉛槽による融解物質を吸着し、脱着は圧力または温度を変えて行い回収、若しくは吸引ろ過などによって回収する。炭素材を用いた吸着槽を使って融点の異なる融解化学物質を吸着または分離する回収方法。【００３３】  乾留を用いた熱分解により分離された気体、液体の流体から活性炭槽、多孔質カーボン槽、膨張黒鉛槽などの炭素材を使って吸着または分離し、化学物質分子または融解物質を回収する光電変換層の再利用方法。【００３４】  熱分解による固体に添加物を加えて燃料にする。乾留による炭素化した固体の添加物は、木炭、石炭、コークスなどの微粉砕物および澱粉糊や水を加えて攪拌し、豆炭などに成型して乾燥機器または自然乾燥による燃料製品である。工業用補助燃料にするには、豆炭などの含水率が５％未満が望ましく、形状が変形しない程度に乾燥した豆炭などを乾留することにより、５％程度の含水率および硬くて割れにくい豆炭などが作れる。このような豆炭などの製品を工業用補助燃料に活用するす。
【符号の説明】
【００３５】  １  分子ふるい活性炭
２  ガス吸着用活性炭
３  液相吸着用活性炭
４  活性炭への大きさの異なる分子の吸着量
（ａ）酢酸マグネシウム
（ｂ）クエン酸マグネシウム
（ｃ）グルコン酸マグネシウム
（ａ〜ｃ）ＭｇＯ鋳型法で製作した多孔質カーボンの細孔径分布
【図１】
2020126990.tif 000004
【図２】
2020126990.tif 000005
【図３】
2020126990.tif 000006
【図４】
2020126990.tif 000007
【図５】
2020126990.tif 000008